ДЕТАЛЬ ТУРБИНЫ ИЗ СУПЕРСПЛАВА С СОДЕРЖАНИЕМ РЕНИЯ И СПОСОБ ЕЁ ИЗГОТОВЛЕНИЯ

3
1. Деталь (1) турбины, содержащая подложку (2) из монокристаллического суперсплава на основе никеля, содержащего рений, имеющего фазу y-y’ Ni и среднюю массовую долю хрома менее 0,08, подслой (3) из металлического суперсплава на основе никеля, покрывающий подложку (2), отличающаяся тем, что подслой (3) из металлического суперсплава содержит, по меньшей мере, алюминий, никель, хром, кремний, гафний и имеет фазу y’-NiAl в преобладающем объёме.
2. Деталь по п. 1, в которой подслой (3) содержит также фазу y-Ni.
3. Деталь по п. 1 или 2, в которой средняя массовая доля рения в подложке (2) превышает 0,04.
4. Деталь по любому из пп. 1-3, в которой средняя массовая доля платины в подслое (3) составляет менее 0,05.
5. Деталь по любому из пп. 1- 4, в которой средняя массовая доля алюминия в подслое (3) составляет от 0,06 до 0,25.
6. Деталь по любому из пп. 1-5, в которой средняя массовая доля хрома в подслое (3) составляет от 0,07 до 0,20.
7. Деталь по любому из пп. 1-6, в которой средняя массовая доля гафния в подслое (3) составляет менее 5%.
8. Деталь по любому из пп. 1-7, в которой средняя массовая доля кремния в подслое (3) составляет менее 5%.
9. Деталь по любому из пп. 1-8, в которой подслой (3) дополнительно содержит, по меньшей мере, один элемент, выбранный из кобальта, молибдена, вольфрама, титана, тантала.
10. Деталь по любому из пп. 1-9, содержащая защитный слой (4) из оксида алюминия, покрывающий подслой (3).
11. Деталь по п. 10, содержащая керамический теплоизолирующий слой (9), покрывающий защитный слой (4).
12. Деталь по любому из пп. 1-11, в которой толщина подслоя (3) составляет от 5 мкм до 50 мкм.
3
13. Способ изготовления детали (1) турбины, включающий этап нанесения в вакууме подслоя (3) из суперсплава на основе никеля, имеющего фазу y’-NiAl в преобладающем объёме, и при необходимости фазу y-Ni, на подложку (2) из суперсплава на основе никеля, содержащего рений, и имеющего фазу у-y’Ni.
14. Способ по п. 13, в котором покрытие наносится методом, выбранным из физического покрытия из паровой фазы, термического распыления, джоулева испарения, импульсной лазерной абляции и катодного напыления.
15. Способ по п. 13 или 14, в котором подслой (3) наносится при одновременном распылении и/или одновременном испарении мишеней из разных металлических материалов.